(57)【要約】【課題】液晶表示装置のバックライトユニットの光拡散フィルムに用いた際、輝度が良好で、光透過性が高くかつ光拡散性能に優れたポリカーボネート樹脂製光拡散フィルムを提供する。【解決手段】ポリカーボネート樹脂より形成された厚さ３０〜２００μｍのフィルムであって、その少なくとも一面に凹凸形状の模様を有し、且つ複屈折（リターデーションの絶対値）が３０ｎｍ以下、全光線透過率が９０％以上およびヘーズ（曇り度）が５０％以上であるポリカーボネート樹脂製光拡散フィルム。【選択図】　　なし【特許請求の範囲】
【請求項１】
ポリカーボネート樹脂より形成された厚さ３０〜２００μｍのフィルムであって、その少なくとも一面に凹凸形状の模様を有し、且つ複屈折（リターデーションの絶対値）が３０ｎｍ以下、全光線透過率が９０％以上およびヘーズ（曇り度）が５０％以上であるポリカーボネート樹脂製光拡散フィルム。
【請求項２】
請求項１記載のポリカーボネート樹脂製光拡散フィルムより形成されたバックライト用光拡散フィルム。
【発明の詳細な説明】
【０００１】
【発明の属する技術分野】
本発明は、液晶表示装置のバックライトユニットとして好適に用いられる光拡散フィルムに関するものである。更に詳しくはポリカーボネート樹脂から形成された光拡散フィルムであり、液晶ディスプレイの輝度向上等に適した光拡散フィルムに関するものである。
【０００２】
【従来の技術】
液晶表示装置は、液晶層を背面から照らして発光させるバックライト方式が普及し、液晶層の下面側にバックライトユニットが装備されている。かかるバックライトユニットは、一般的には図１に示すように、光源としての棒状のランプＢと、このランプに端部が沿うように配置される方形板状の導光板Ｃとこの導光板の表面側に積層された複数枚の光学シートＤとを装備している。この光学シートはそれぞれ屈折、拡散等の特定の光学的性質を有するものであり、具体的には、導光板Ｃの表面に配設される光拡散シートＥ、光拡散シートの表面側に配設されるプリズムシートＦなどが該当する。
【０００３】
このバックライトユニットＡの機能を説明すると、まず、ランプより導光板に入射した光線は導光板裏面の反射ドットまたは反射シート及び各側面で反射され、導光板表面から出射される。導光板から出射した光線は光拡散シートに入射し、拡散され、光拡散シート表面より出射される。その後、光拡散シートから出射された光線は、プリズムシートに入射し、プリズムシートの表面に形成されたプリズム部によって、略真上方向にピークを示す分布に光線として出射される。このように、ランプから出射された光線が光拡散シートによって拡散され、またプリズムシートによって略真上方向にピークを示すように屈折され、さらに上方の図示していない液晶層全面を照明するものである。また、図示していないが、上述のプリズムシートの集光特性を考慮し、プリズムシートの表面側にさらに光拡散シートやプリズムシートを配設するバックライトもある。
【０００４】
上述の構造を有するバックライトユニットの光拡散シートＥとしては、従来、透明基材層に炭酸カルシウム、二酸化珪素等の微粒子を分散させた光拡散層とが積層されたものが一般的に採用されている。
【０００５】
かかる光拡散シートは通常ポリエチレンテレフタレート（ＰＥＴ）シート等の透明シートに炭酸カルシウム、二酸化珪素等の微粒子を分散させた艶消し透明塗料を塗工して製造されているが、拡散能の発現にバインダー中の微粒子による屈折や反射を利用しているため、多重散乱現象が生じてしまい、出光量のロスが避けられない上に、塗膜中にバインダーと微粒子のように屈折率の異なる物質を分散させるためおよび微粒子自体の光吸収もあるために光線透過率が低く、液晶表示面の明るさが十分に得られない。このため、光源の光度を上げることも考えられるが、消費電力や発熱量が増加するので好ましくない。また、塗料の分散不良、塗工・乾燥時の塗料の対流等による艶ムラ、さらに塗工条件の変動によって艶の変動も発生しやすく作業が煩雑で生産コストが高くなるという欠点を有している。さらに、光拡散シートの構成を簡素化すること、軽量化や経済的な面から光拡散シートの薄型化（フィルム化）が要望されている。
【０００６】
一方、熱可塑性樹脂シートに光拡散性能を持たせる方法として、拡散剤を添加する方法も一般的に採用されている。例えばフッ素化ポリオレフィンを０．０１〜５重量部添加させた半透明なポリカーボネート樹脂（特開昭５５−９４９５２号公報）、さらに無機微粉末を含有せしめる提案では、ポリカーボネート１００重量部当り炭酸カルシウム０．１〜５重量部と酸化チタン０．０１〜０．３重量部を含有せしめる乳白色で半透明なポリカーボネート樹脂（特開昭５０−１４６６４６号公報）、炭酸カルシウム１．０〜２．５重量部を添加した照明器具パネル（特開昭６０−１７５３０３号公報）、さらに有機微粉末を含有せしめる提案ではポリカーボネートに架橋アクリル微粒子を０．０５〜２０重量部添加する方法（特開平３−１４３９５０号公報）等の提案がなされているが、これらのものは概ね全光線透過率が４０〜８０％と低く、液晶表示装置のバックライトユニットに用いる光拡散フィルムとして採用するには不十分であり、輝度向上フィルムやレンズフィルムを併用することが必要であった。
【０００７】
また、熱可塑性樹脂シートに模様を賦形して光拡散性能を持たせる方法も一般的に採用されている。例えば、溶融状態のポリカーボネート樹脂を幅方向にレンズ形状と逆型を彫刻した型付ロールにて圧下賦型させる畝状模様付のシートの連続押出方法（特開平９−１１３２８号公報）等の提案がなされている。ところが、使用している溶融押出装置の冷却ロール、即ち畝状型付ロール及び鏡面ロールが金属製であるため、この方法でシートの厚みを薄くしてフィルムを作成すると、溶融状態の樹脂にロール模様を賦型する際、畝状型付ロールと冷却ロールの間隔は小さいためにロール同士が接触して設備損傷が発生する可能性が高く、工業的に有利な方法とは言えない。また、かかる方法で得られたシートが持つ複屈折も大きいため、液晶表示装置のバックライトユニットに用いる光拡散シートとして採用するには光の透過損失の面から不十分であった。
【０００８】
さらに、模様を賦型したフィルム、例えばエンボス（マット）フィルムでは、光拡散シートの薄型化（フィルム化）が進むにつれてフィルムのヘーズが下がり、拡散性が低下する傾向となり、その改善が求められていた。
【０００９】
一方、押出機のＴダイから溶融したポリカーボネート樹脂をフィルム状に押出し、複数個の冷却ロールで冷却した後、複数個の移送ロールにより移送して引取る溶融押出法において、最後の冷却ロールから剥離する点のフィルム表面温度を二次転移点以上の温度に保持し、最初の移送ロールに接するフィルムの表面温度を二次転移点以下の温度にし、かつ最終冷却ロールと最初の移送ロールの区間でフィルムにたるみを持たせ、複屈折が４０ｎｍ以下で且つ実質的に反りの無い平面性に優れた光学用ポリカーボネート樹脂シートの製造方法（特開平７−２７６４７１号公報）も提案されている。この方法ではシートの複屈折が低減されているが、より厚みが薄いポリカーボネート樹脂フィルムの場合、複屈折の値が３０ｎｍ以下の低複屈折のフィルムを連続的に安定して得ることは困難である。また、この方法で得られるシートは表面が鏡面（フラット）であるため、ヘーズ及び拡散性が低く、バックライトに用いる光拡散シートとして採用するには、他の光学フィルムと密着（光学密着）が生じて輝度上昇効果が生かされないため、拡散フィルムとして採用することはできない。
【００１０】
【発明が解決しようとする課題】
本発明の目的は、液晶表示装置のバックライトユニットの光拡散フィルムに用いた際、輝度が良好で、光透過性が高くかつ光拡散性能に優れたポリカーボネート樹脂製光拡散フィルムを提供することにある。
【００１１】
本発明者は、上記課題を解決すべく鋭意検討した結果、通常のポリカーボネート樹脂フィルムの製造方法は、生産性の面でロールの引き取り速度を早める傾向にあり、このため得られるポリカーボネート樹脂フィルムはフィルム内部に光学的な歪みが残って複屈折が高くなっており、このことが光拡散フィルムに用いた際輝度の低下に大きな影響を与えていたことに着目し、フィルムの複屈折を小さくすることによって、光拡散フィルムとして使用した場合に優れた輝度を有し、且つ良好な光透過性及び光拡散性を示すことを見出し、本発明に到達したものである。
【００１２】
【課題を解決するための手段】
本発明は、ポリカーボネート樹脂より形成された厚さ３０〜２００μｍのフィルムであって、その少なくとも一面に凹凸形状の模様を有し、且つ複屈折（リターデーションの絶対値であり、以下リターデーションと称することがある）が３０ｎｍ以下、全光線透過率が９０％以上およびヘーズ（曇り度）が５０％以上であるポリカーボネート樹脂製光拡散フィルムに係るものである。
【００１３】
本発明で使用されるポリカーボネート樹脂は、一例として二価フェノールとカーボネート前駆体とを界面重合法または溶融重合法で反応させて得られるものである。二価フェノールの代表的な例としては２，２−ビス（４−ヒドロキシフェニル）プロパン［通称ビスフェノールＡ］、１，１−ビス（４−ヒドロキシフェニル）エタン、１，１−ビス（４−ヒドロキシフェニル）シクロヘキサン、２，２−ビス（３−メチル−４−ヒドロキシフェニル）プロパン、２，２−ビス（３，５−ジメチル−４−ヒドロキシフェニル）プロパン、ビス（４−ヒドロキシフェニル）サルファイド、ビス（４−ヒドロキシフェニル）スルホン等が挙げられ、なかでもビスフェノールＡが好ましい。これらの二価フェノールは単独または２種以上を混合して使用できる。
【００１４】
カーボネート前駆体としてはカルボニルハライド、カーボネートエステルまたはハロホルメート等が使用され、具体的にはホスゲン、ジフェニルカーボネートまたは二価フェノールのジハロホルメート等が挙げられる。
【００１５】
上記二価フェノールとカーボネート前駆体を界面重合法または溶融重合法によって反応させてポリカーボネート樹脂を製造するに当っては、分子量調整剤、触媒等を必要に応じて使用することができる。更に、ポリカーボネート樹脂には、必要に応じて添加剤例えば多価アルコールと脂肪酸のエステルまたは部分エステル等の離型剤、亜リン酸エステル、リン酸エステル、ホスホン酸エステル等の熱安定剤、ベンゾトリアゾール系、アセトフェノン系、サリチル酸エステル等の紫外線吸収剤、帯電防止剤、着色剤、増白剤、難燃剤等を配合しても良い。またポリカーボネート樹脂は三官能以上の多官能性芳香族化合物を共重合した分岐ポリカーボネート樹脂であっても、芳香族または脂肪族の二官能性カルボン酸を共重合したポリエステルカーボネート樹脂であってもよく、また、得られたポリカーボネート樹脂の２種以上を混合した混合物であってもよい。
【００１６】
ポリカーボネート樹脂の分子量は、粘度平均分子量（Ｍ）で１０，０００〜１００，０００が好ましく、１５，０００〜３５，０００がより好ましい。かかる粘度平均分子量を有するポリカーボネート樹脂は、十分な強度が得られ、また、成形時の溶融流動性も良好であり好ましい。本発明でいう粘度平均分子量は塩化メチレン１００ｍＬにポリカーボネート樹脂０．７ｇを２０℃で溶解した溶液から求めた比粘度（ηｓｐ）を次式に挿入して求めたものである。
ηｓｐ／ｃ＝［η］＋０．４５×［η］２ｃ（但し［η］は極限粘度）
［η］＝１．２３×１０−４Ｍ０．８３
ｃ＝０．７
【００１７】
本発明のポリカーボネート樹脂製光拡散フィルムは、厚さが３０〜２００μｍであり、その少なくとも片面に凹凸形状の模様を有し、リターデーションが３０ｎｍ以下、全光線透過率９０％以上、且つヘーズ（曇り度）５０％以上を満足するものである。
【００１８】
本発明のポリカーボネート樹脂製光拡散フィルムは、その厚みが３０〜２００μｍであり、好ましくは３０〜１８０μｍであり、特に好ましくは３０〜１５０μｍである。厚みが３０μｍ未満であると該フィルムが薄いためにカールが発生しやすく好ましくなく、厚みが２００μｍを超えるとバックライトユニットの厚みが大きくなって液晶表示装置の薄型化の要求に対しては不十分であり好ましくない。
【００１９】
本発明のポリカーボネート樹脂製光拡散フィルムは、少なくとも一面の表面に凹凸形状の模様を有する。その表面形状は光拡散性の優れたエンボス模様、Ｖ溝模様、畝状模様などが好ましく、特にエンボス模様が好ましい。フィルム表面に凹凸形状の模様を有することにより光線透過率およびヘーズが上昇し光拡散性能に優れることとなる。また、他の光学フィルムと密着（光学密着）せずに輝度上昇の効果が十分に発揮される。
【００２０】
その模様賦型方法としては、ロール表面にエンボス模様或いは微細なＶ溝模様の逆型を施した型付冷却ロールとシリコンゴムロールで挟持する方法が好ましく採用され、さらに、その後の冷却ロールにおいても鏡面ロールとシリコンゴムロールで模様付フィルムを挟持することが好ましい。かかる方法では製造設備に損傷を与えること無く、工業的に安定して模様付フィルムを生産できる。
【００２１】
本発明において、ポリカーボネート樹脂製光拡散フィルムのリターデーションは３０ｎｍ以下であり、２０ｎｍ以下が好ましい。リターデーションが３０ｎｍを超えると、可視光線（特に波長４００ｎｍ〜７００ｎｍ）領域での光の透過損失が大きくなり、液晶表示装置に組み込んだ際、光伝送効率が落ち、液晶表示面発光装置の発光輝度（明るさ）が十分に得られなくなり好ましくない。
【００２２】
本発明のリターデーションが３０ｎｍ以下を有するポリカーボネート樹脂フィルムの製造方法としては、上記方法でフィルム表面に凹凸形状の模様を賦型したフィルムを、最終冷却ロール以後ポリカーボネート樹脂フィルムを冷却して引取るに際し、最終冷却ロールのフィルム剥離点から押出方向への距離ｘが下記式［１］
０≦ｘ≦１００ｃｍ　　　　　……［１］
の区間において、最終冷却ロール以後押出したフィルムの幅方向でのフィルムの表面温度を±５℃の範囲に制御して引き取り、また、該ポリカーボネート樹脂のガラス転移温度をＴｇ、その位置での該フィルム表面温度をｙとしたとき下記式［２］を満足するように徐冷し、
−０．０００００４ｘ３＋０．００４２ｘ２−０．９８１ｘ＋Ｔｇ−１６≦ｙ≦−０．０００００４ｘ３＋０．００３３ｘ２−０．８３９１ｘ＋Ｔｇ＋６　　　……［２］
さらに、最終の冷却ロールと最初の移送ロールの区間におけるたるみが、最終の冷却ロールのフィルム剥離点から最初の移送ロールのフィルムの接点までの直線距離をＬ（ｃｍ）、たるみの距離をｈ（ｃｍ）としたとき、下記式［３］
０．０１Ｌ≦ｈ≦０．５Ｌ　　　　　……［３］
を満たす方法が好ましく採用される。
【００２３】
一般的にフィルムの輝度の向上には、拡散剤を添加することにより光拡散性を高める方法も考えられる。ところが、本発明において光拡散剤の添加は、拡散剤自体の持つ歪みにより輝度向上の効果は小さく、リターデーションの低減による輝度向上の効果がより高いことが見出された。
【００２４】
しかし、本発明では、フィルムの物理的性質の改善、拡散性向上の目的のために拡散剤を少量配合することができる。かかる拡散剤としては、無機粒子や有機粒子でポリカーボネート樹脂に悪影響を与えないものであれば任意に使用できる。無機粒子としては、例えばカオリンに代表されるシリカアルミナ系粘土鉱物（含水ケイ酸アルミニウム類）、タルクに代表されるシリカマグネシウム系粘土鉱物（含水ケイ酸マグネシウム類）、珪酸カルシウム、シリカ、アルミナ、炭酸カルシウム及びシリコン樹脂微粒子等があげられる。特にタルク、カオリン、炭酸カルシウム及びシリコン樹脂微粒子がポリカーボネートへの分散が優れ好ましいものである。また、有機粒子としては架橋構造を有する架橋ポリアクリレ−ト、架橋ポリスチレン等があげられる。特に架橋ポリアクリレ−トが好ましい。
【００２５】
上記拡散剤は、その平均粒径が１〜２５μｍ、好ましくは２〜２０μｍのものである。平均粒径が２５μｍ以下であると光拡散性能のバラツキが小さく好ましい。また、最大粒径は５０μｍ以下が好ましく、３０μｍ以下がより好ましい。拡散剤の添加量は、ポリカ−ボネ−ト樹脂１００重量部当たり１〜２０重量部が好ましく、特に１〜１０重量部が好ましい。
【００２６】
本発明の光拡散フィルムの全光線透過率は９０％以上である。９０％未満では出光量のロスが生じてしまい、液晶表示面の明るさが十分に得られない。また、ヘーズ（曇り度）は５０％以上であり、６０％以上が好ましい。ヘーズ（曇り度）が５０％未満では明るさが均一ではなく拡散性が十分ではないために好ましくない。
【００２７】
本発明において、ポリカーボネート樹脂製光拡散フィルムには必要に応じて例えば紫外線吸収剤、離型剤、着色剤、熱安定剤、凝集防止剤等を添加してもよい。
【００２８】
本発明のポリカーボネート樹脂製光拡散フィルムは、その特性を生かして液晶表示装置のバックライトユニットに用いられる光拡散フィルムとして好適である。
【００２９】
【実施例】
以下に実施例をあげて本発明を更に説明する。なお実施例中の部は重量部を意味する。特性の評価は下記の通りである。
【００３０】
（１）全光線透過率（Ｔｔ）、拡散透過率（Ｔｄ）及びヘーズ（曇り度）（Ｈ）
ＪＩＳ　Ｋ−６７３５に準拠して日本電色工業（株）製、積分球式全光線透過率測定機ＮＤＨ−２０００（Ｃ光源）により測定した値であり％で表示した。なお、ヘーズ（Ｈ）は下記式で求められる。
Ｈ＝Ｔｄ／Ｔｔ×１００（％）
【００３１】
（２）リターデーション
オーク製作所（株）製の自動複屈折測定装置（ＡＤＲ−２００Ｂ）により光源にＨｅ−Ｎｅレーザーを用い、波長６３２．８ｎｍに対応するリターデーションをフィルムの端部から１０、２５、５０、７５、９０ｃｍの位置で測定した。
【００３２】
（３）輝度
１０．４型直下型バックライトユニットに縦１７０ｍｍ、横２２０ｍｍ、厚さ２ｍｍのポリカーボネート樹脂製バックライト用光拡散板（導光板）を組み込み、トプコン（株）製の輝度計ＢＭ−７で測定した輝度が５９００ｃｄ／ｍ２の時、該導光板上に実施例で得られた試験片（光拡散フィルム）を積層した時の輝度を測定した。
【００３３】
（４）平均粒径
（株）セイシン企業製ミクロフォトサイザーによって求めた。分散媒として水を使用して測定した。この装置による粒径は液体中の粒子の沈降速度に関するＳｔｏｋｅｓの法則に基いて求め、平均粒径は粒子の懸濁液を通過する光量と粒子の濃度に関するＬａｍｂｅｒｔ−Ｂｅｅｒの法則を利用して得られる粒子の重量累積分布における５０重量％平均値として求められる。
【００３４】
［実施例１〜３］
図２で示す装置を設けた押出機によりフィルムを製造した。Ｔダイは幅１２００ｍｍ、第１、第２及び第３冷却ロールは、それぞれゴムロール、表面賦形用ロール及び金属ロールを使用し、第３冷却ロールのフィルム剥離点から第１移送ロールのフィルムの接点までの直線距離Ｌ（図４）を５０ｃｍにした。ビスフェノールＡとホスゲンから界面重合法により製造された粘度平均分子量２３９００（ガラス転移温度（Ｔｇ）１４５℃）のポリカーボネート樹脂パウダーを２８２℃に設定したＴ型ダイより吐出量７０ｋｇ／時で押出し、第１、第２及び第３冷却ロール及び移送ロールを経て、幅１０００ｍｍで厚さ５０μｍのフィルムを得た。第１、第２及び第３冷却ロールの表面速度を１４．１ｍ／分に第１冷却ロール及び第２冷却ロールの温度をそれぞれ９０℃及び１３５℃、第３冷却ロールの温度を１４５℃に設定し、第３冷却ロール以降図２記載の位置にセラミックヒーターを配置し、引取ロールの速度を調整して第３冷却ロールと第１移送ロール間のシートのたるみ量｛図４のｈ（ｃｍ）｝を表１記載のたるみ量に保持した。第３冷却ロールから剥離する際のフィルムの表面温度、第３冷却ロールから１００ｃｍ引き取られた位置のフィルムの表面温度及び得られたフィルムの特性値を表１および表２に示した。また、実施例１、実施例２および実施例３で得られたフィルムの表面形状をそれぞれ図５、図６およびに図７に示した。さらに、実施例１〜３で得られたフィルムをそれぞれ液晶表示装置のバックライトユニットの光拡散フィルム（図１のＤで示される部分）として使用した。光拡散フィルムから出射された光は全面にわたり均一で十分な明るさとなった。
【００３５】
［実施例４］
第１、第２及び第３冷却ロールの表面速度を１１．９ｍ／分に第１冷却ロール及び第２冷却ロールの温度をそれぞれ９０℃及び１２５℃、第３冷却ロールの温度を１４５℃に設定し、引取りロールの速度を調整して第３冷却ロールと第１移送ロール間のフィルムたるみ量を表１記載の量に保持する以外は実施例１と同様の方法により厚さ１２５μｍのフィルムを得た。第３冷却ロールから剥離する際のフィルムの表面温度、第３冷却ロールから１００ｃｍ引き取られた位置のフィルムの表面温度及び得られたフィルムの特性値を表１および表２に示した。さらに、得られたフィルムをそれぞれ液晶表示装置のバックライトユニットの光拡散フィルム（図１のＤで示される部分）として使用した。光拡散フィルムから出射された光は全面にわたり均一で十分な明るさとなった。
【００３６】
［実施例５］
第１、第２及び第３冷却ロールの表面速度を８．１ｍ／分に第１冷却ロール及び第２冷却ロールの温度をそれぞれ２５℃及び１１０℃、第３冷却ロールの温度を１４８℃に設定し、引取りロールの速度を調整して第３冷却ロールと第１移送ロール間のフィルムたるみ量を表１記載の量に保持する以外は実施例３と同様の方法により厚さ１８０μｍのフィルムを得た。第３冷却ロールから剥離する際のフィルムの表面温度、第３冷却ロールから１００ｃｍ引き取られた位置のフィルムの表面温度及び得られたフィルムの特性値を表１および表２に示した。さらに、得られたフィルムをそれぞれ液晶表示装置のバックライトユニットの光拡散フィルム（図１のＤで示される部分）として使用した。光拡散フィルムから出射された光は全面にわたり均一で十分な明るさとなった。
【００３７】
［実施例６］
ビスフェノールＡとホスゲンから界面重合法により製造された粘度平均分子量２３９００のポリカーボネート樹脂パウダー１００部に表２記載の粒子を表２記載の量添加し、タンブラーで混合した後、この樹脂を、引取りロールの速度を調整して第３冷却ロールと第１移送ロール間のフィルムたるみ量を表１記載の量に保持する以外は実施例１と同様の方法により厚さ５０μｍのフィルムを得た。第３冷却ロールから剥離する際のフィルムの表面温度、第３冷却ロールから１００ｃｍ引き取られた位置のフィルムの表面温度及び得られたフィルムの特性値を表１および表２に示した。さらに、得られたフィルムをそれぞれ液晶表示装置のバックライトユニットの光拡散フィルム（図１のＤで示される部分）として使用した。光拡散フィルムから出射された光は全面にわたり均一で十分な明るさとなった。
【００３８】
［比較例１］
第１冷却ロール及び第２冷却ロールの温度をそれぞれ２５℃及び１３０℃、第３冷却ロールの温度を１４５℃に設定し、引取ロールの速度を調整して第３冷却ロールと第１移送ロール間のシートのたるみ量を表１記載のたるみ量に保持し、また、セラミックヒーターを使用しない以外は実施例４と同様の方法により厚さ１２５μｍのフィルムを得た。第３冷却ロールから剥離する際のフィルムの表面温度、第３冷却ロールから１００ｃｍ引き取られた位置のフィルムの表面温度及び得られたフィルムの特性値を表１および表２に示した。実施例と比較して、輝度の大きな向上が見られなかった。
【００３９】
［比較例２］
第１冷却ロールとして金属鏡面ロールを使用し、第１（鏡面）冷却ロール及び第３（鏡面）冷却ロールの温度をそれぞれ１０５℃及び１１０℃、第２冷却（Ｖ型溝）ロールの温度は１２０℃に設定し、引取ロールの速度を調整して第３冷却ロールと第１移送ロール間のシートのたるみ量を表１記載のたるみ量に保持し、また、セラミックヒーターを使用しない以外は実施例２と同様の方法により厚さ５００μｍのフィルムを得た。第３冷却ロールから剥離する際のフィルムの表面温度、第３冷却ロールから１００ｃｍ引き取られた位置のフィルムの表面温度及び得られたフィルムの特性値を表１および表２に示した。実施例と比較して、シートが持つ歪みが大きく、輝度の大きな向上が見られなかった。
【００４０】
［比較例３］
第１冷却ロールおよび第２冷却ロールとして金属鏡面ロールを使用し、第１冷却ロール及び第２冷却ロールの温度をそれぞれ１４０℃及び１５２℃、第３冷却ロールの温度を表１記載の温度に設定し、引取ロールの速度を調整して第３冷却ロールと第１移送ロール間のシートのたるみ量を表１記載のたるみ量に保持し、また、セラミックヒーターを使用しない以外は実施例１と同様の方法により厚さ４００μｍのフィルムを得た。第３冷却ロールから剥離する際のフィルムの表面温度、第３冷却ロールから１００ｃｍ引き取られた位置のフィルムの表面温度及び得られたフィルムの特性値を表１および表２に示した。実施例と比較して、得られたフィルムの表面がフラットなため、他の光学フィルムと密着（光学密着）が生じて輝度の大きな向上が見られなかった。
【００４１】
【表１】
2004053998.tif 000002
【００４２】
【表２】
2004053998.tif 000003
【００４３】
【発明の効果】
本発明のポリカーボネート樹脂製光拡散フィルムは、リターデーションが小さくて散乱による光線のロスがなく、光線透過率が高く、さらに輝度が大きく向上し、拡散性能のばらつきが小さいため、所望する光透過性および拡散特性をもつ光拡散フィルムが提供され、その奏する工業的効果は格別なものである。
【図面の簡単な説明】
【図１】一般的なバックライトユニットを示す模式的斜視図である。
【図２】本発明を実施するのに適したフィルムの成形方法の一例を示す概略図である。
【図３】本発明を実施するのに適したフィルムの成形装置を上側から見た概略図である。
【図４】フィルムのたるみの状態を示す概略図である。
【図５】ポリカーボネート樹脂製光拡散フィルムの表面形状（緻密エンボス形状）を表したものである。
【図６】ポリカーボネート樹脂製光拡散フィルムの表面形状（畝状形状）を表したものである。
【図７】ポリカーボネート樹脂製光拡散フィルムの表面形状（エンボス形状）を表したものである。
【符号の説明】
Ａ．バックライトユニット
Ｂ．ランプ
Ｃ．導光板
Ｄ．光学シート
Ｅ．光拡散シート
Ｆ．プリズムシート
１．Ｔダイ
２．第１冷却ロール
３．第２冷却ロール
４．第３冷却ロール
５．第１移送ロール
６．引取ロール
７．セラミックヒーター
８．ポリカーボネート樹脂フィルム
【図１】
2004053998.tif 000004
【図２】
2004053998.tif 000005
【図３】
2004053998.tif 000006
【図４】
2004053998.tif 000007
【図５】
2004053998.tif 000008
【図６】
2004053998.tif 000009
【図７】
2004053998.tif 000010